(57)【要約】【課題】製造コストが嵩まず、かつ消防法や労安法およびＶＯＣの排出抑制等環境保全にも配慮された、パール調光沢を有するプラスチックフィルムを用いて透明感と美粧性に優れるクリアケースの提供にある。【解決手段】透明なプラスチックフィルム１０の裏面に、光重合性素材３０〜６０重量部および改質用樹脂１０〜４０重量部を主体としたビヒクルにパール顔料５〜３０重量部が分散されている紫外線硬化型パール調光沢ワニスによるパール調光沢層１４が設けられ、その上にパターン状の着色印刷層１１が設けられているパール調光沢を有するプラスチックフィルム１を用いたクリアケースとするものである。【選択図】図２
2004050718.tif 000002
【特許請求の範囲】
【請求項１】
透明なプラスチックフィルムを基材とし、該基材の片面全面にもしくはパターン状に、光重合性素材３０〜６０重量部および改質用樹脂１０〜４０重量部を主体としたビヒクルにパール顔料５〜３０重量部が分散されている紫外線硬化型パール調光沢ワニスによるパール調光沢層が設けられていることを特徴とするパール調光沢を有するプラスチックフィルム。
【請求項２】
上記パール調光沢層上に着色印刷層が設けられていることを特徴とする請求項１記載のパール調光沢を有するプラスチックフィルム。
【請求項３】
上記着色印刷層は、オフセット用印刷インキで形成されていることを特徴とする請求項１または２記載のパール調光沢を有するプラスチックフィルム。
【請求項４】
上記プラスチックフィルムの厚みは、０．０５ｍｍ〜０．８ｍｍの範囲であることを特徴とする請求項１、２または３記載のパール調光沢を有するプラスチックフィルム。
【請求項５】
上記請求項１、２、３または４記載のパール調光沢を有するプラスチックフィルムを用いて製函されていることを特徴とするパール調光沢を有するクリアケース。
【発明の詳細な説明】
【０００１】
【発明の属する技術分野】
本発明は、メタリック調光沢やシルク調光沢（以下パール調光沢という）を有するプラスチックフィルムに関するものであり、特に化粧品や衣類等を包装するプラスチック製のクリアケースに用いるもので、美粧性に優れ、かつ消防法や労働安全衛生法および環境保全にも配慮されたプラスチックフィルムを用いたクリアケースに関する。
【０００２】
【従来の技術】
従来、化粧品や衣類等を包装する透明なプラスチック製の箱で、厚さ０．３ｍｍ程度のポリプロピレン（ＰＰ）やポリエチレンテレフタレート（ＰＥＴ）のシートを折り曲げや接着等で製函して得られるもので、店頭でも化粧品や衣類あるいはミニカー等内容物が見えるようにしたクリアケースが知られ、前記商品の他各種雑貨類等の包装用に広く利用されている。
【０００３】
しかし、上記各種のクリアケースのほとんどは、無地であり美粧性に乏しく、せいぜい透明感のある単色のパターン印刷（花柄模様等）が施されている程度であった。そこで上記クリアケースにも透明感があり、さらに美粧性に優れたものが要望されている。
【０００４】
上記要望に対し、例えば光学的撮影方法により微細な凹凸パターンからなるレリーフ型のマスターホログラム（レリーフ型ホログラムという）を作製し、これから電気メッキ法により凹凸パターンを複製したニッケル製のプレス版を複製し、このプレス版をプラスチックフィルムのホログラム形成層上に加熱押圧して大量複製するレインボーホログラムが考えられるが、製造コストが嵩むことと、厚さのあるプラスチックフィルムには不向きであるという問題がある。
【０００５】
また、上記プラスチック製の容器業界では、消防法（危険物）や労働安全衛生法（有機溶剤中毒予防規則）及び大気に係わる揮発性有機化合物（ＶＯＣ）の排出抑制等の遵守が容易な、即ち揮発性有機溶剤を用いていない紫外線硬化型インキを用いたものにすることが要望されている。
【０００６】
【発明が解決しようとする課題】
本発明は、かかる従来技術の問題点と要望点を解決するものであり、その課題とするところは、製造コストが嵩まず、かつ消防法や労安法およびＶＯＣの排出抑制等環境保全にも配慮され、透明感と美粧性に優れたプラスチックフィルムとそれを用いたクリアケースを提供することにある。
【０００７】
【課題を解決するための手段】
本発明に於いて上記課題を達成するために、まず請求項１の発明では、透明なプラスチックフィルムを基材とし、該基材の片面全面にもしくはパターン状に、光重合性素材３０〜６０重量部および改質用樹脂１０〜４０重量部を主体としたビヒクルにパール顔料５〜３０重量部が分散されている紫外線硬化型パール調光沢ワニスによるパール調光沢層が設けられていることを特徴とするパール調光沢を有するプラスチックフィルムとしたものである。
【０００８】
上記請求項１の発明によれば、プラスチックフィルムの片面全面にもしくはパターン状に、光重合性素材３０〜６０重量部および改質用樹脂１０〜４０重量部を主体としたビヒクルにパール顔料５〜３０重量部が分散されていて、揮発性有機溶剤が介在していない紫外線硬化型パール調光沢ワニスによるパール調光沢層を印刷法等で形成しているので、従来のレインボウホログラムのように製造コストが嵩まず、かつ消防法や労安法およびＶＯＣの排出抑制等環境保全にも配慮され、透明感と美粧性に優れたパール調光沢を有するプラスチックフィルムとすることができる。
【０００９】
また、請求項２の発明では、上記パール調光沢層上に着色印刷層が設けられていることを特徴とする請求項１記載のパール調光沢を有するプラスチックフィルムとしたものである。
【００１０】
上記請求項２の発明によれば、パール調光沢層上に着色印刷層が設けられているので、透明なプラスチックシート側から見ると、パール調光沢層が着色印刷層により、より透明感のある鮮やかなパール調光沢を有し、デザイン効果も付与された美粧性に優れたプラスチックフィルムとすることができる。
【００１１】
また、請求項３の発明では、上記着色印刷層は、オフセット用印刷インキで形成されていることを特徴とする請求項１または２記載のパール調光沢を有するプラスチックフィルムとしたものである。
【００１２】
上記請求項３の発明によれば、上記着色印刷層をオフセット用印刷インキで形成することによって、上記紫外線硬化型パール調光沢ワニスによるパール調光沢層の形成とともに、オフセット印刷機で連続して（インラインで）形成できるので、製造効率が高く安価で、しかも揮発性有機溶剤を使用していないことから、消防法（危険物）や労安法（有規則）およびＶＯＣの排出抑制（排出総量規制）等の遵守に容易なパール調光沢を有するプラスチックフィルムとすることができる。
【００１３】
また、請求項４の発明では、上記プラスチックフィルムの厚みは、０．０５ｍｍ〜０．８ｍｍの範囲であることを特徴とする請求項１、２または３記載のパール調光沢を有するプラスチックフィルムとしたものである。
【００１４】
上記請求項４の発明によれば、上記プラスチックフィルムの厚みを、０．０５ｍｍ〜０．８ｍｍの範囲、好ましくは０．２ｍｍ〜０．５ｍｍの範囲とすることによって、クリアケース用のプラスチックフィルムとして、印刷等の表面加工性や製函のための加工性等により優れたパール調光沢を有するプラスチックフィルムを提供できる。厚みが０．０５ｍｍに満たないとクリアケースとしての形状維持性（自立性等）や製函適性等に欠け、０．８ｍｍを越えると印刷等で基材の巻取りが困難となり、印刷等の表面加工性や製函のための加工適性に欠けるということから好ましくない。
【００１５】
さらにまた、請求項５の発明では、上記請求項１、２、３または４記載のパール調光沢を有するプラスチックフィルムを用いて製函されていることを特徴とするパール調光沢を有するクリアケースとしたものである。
【００１６】
上記請求項５の発明によれば、上記請求項１、２、３または４記載のパール調光沢を有するプラスチックフィルムを用いて製函されているので、製造コストが嵩まず、かつ消防法や労安法およびＶＯＣの排出抑制等環境保全にも配慮され、透明感に加え美粧性に優れ、デザイン効果も付与されたパール調光沢を有するクリアケースを提供できる。
【００１７】
上記請求項１でいうビヒクルとは、印刷インキや塗料の成分で、顔料を分散させ、これに流展性を与え、塗被面または印刷面に顔料を固着させる役目をする液成分をいう。
【００１８】
【発明の実施の形態】
以下本発明の実施の形態を図面を用いながら説明する。
【００１９】
本発明は、透明なプラスチック製の箱（クリアケース）に用いるパール調光沢を有するプラスチックフィルムに関するものであり、図１は、上記請求項１に係る発明のパール調光沢を有するプラスチックフィルムを側断面で表した説明図であり、図２、図３、図４は、上記請求項２に係る発明のパール調光沢を有するプラスチックフィルムの一事例を側断面で表した説明図である。また図５は、上記請求項５に係る発明のクリアケースの一事例を示す斜視図であり、図６は、本発明のパール調光沢を有するプラスチックフィルムの製造工程の一事例を示す側面概略図である。
【００２０】
そこでまず、上記請求項１に係る発明は、例えば図１の側断面図に示すように、透明なプラスチックフィルム（１０）の裏面全面に紫外線硬化型パール調光沢ワニスによるパール調光沢層（１４）が設けられているパール調光沢を有するプラスチックフィルム（１）の一事例とするものである。また、図４の側断面図に示すように、例えば透明なプラスチックシート（１０）裏面にパターン状のパール調光沢層（１４）が設けられているパール調光沢を有するプラスチックフィルム（１）とすることもできる。
【００２１】
また、上記請求項２に係る発明は、例えば図２の側断面図に示すように、透明なプラスチックフィルム（１０）の裏面全面に紫外線硬化型パール調光沢ワニスによるパール調光沢層（１４）が設けられ、さらにそのパール調光沢層（１４）上の全面に着色印刷層（１２）が設けられているパール調光沢を有するプラスチックフィルム（１）とし、全体的に透明感があり着色（透明性のある）された
パール調光沢を有するものである。
【００２２】
また、同様に上記請求項２に係る発明では、例えば図３の側断面図に示すように、透明なプラスチックフィルム（１０）上全面に紫外線硬化型パール調光沢ワニスによるパール調光沢層（１４）が設けられ、さらにその上にパターン状（絵柄や文字などを含む）の着色印刷層（１１）が部分的に設けられているパール調光沢を有するプラスチックフィルム（１）の一事例とすることもできる。
【００２３】
また、同じ上記請求項２に係る発明では、例えば図４の側断面図に示すように、透明なプラスチックフィルム（１０）上に紫外線硬化型パール調光沢ワニスによるパターン状のパール調光沢層（１４）が設けられ、さらにそのパターン状のパール調光沢層（１４）上にパターン状の着色印刷層（１１）が設けられているパール調光沢を有するプラスチックフィルム（１）とし、デザイン効果をも付加したものとすることもできる。
【００２４】
同じ上記請求項２に係る発明におけるプラスチックフィルム（１）において、例えば図５の側断面図に示すように、透明なプラスチックフィルム（１０）上に紫外線硬化型パール調光沢ワニスによるパターン状のパール調光沢層（１４）が設けられ、このパターン状のパール調光沢層（１４）上にパターン状（絵柄などを含む）の着色印刷層（１１）が設けられ、このパターン状の着色印刷層（１１）上全面に白色インキ層（１６）を設けたプラスチックフィルム（１）とすることもでき、この白色インキ層（１６）を設けることによって、このパターン状の着色印刷層（１１）の部分は透明性に欠けることになるが、この部分以外は透明性があるので、クリアケースに用いた場合でも問題になることはなく、このパターン状（絵柄など）の着色印刷層（１１）を反射で鮮やかな色で再現させ、その上（表面から見て）にあるパール調光沢層（１４）でパール感のある着色パターンとなり、デザイン効果をも付加したパール調光沢を有するプラスチックフィルム（１）とすることもできる。
【００２５】
また、上記請求項２に係る発明は、例えば図２に示す着色印刷層（１２）を、あるいは例えば図３および図４に示すパターン状の着色印刷層（１１）を、オフセット用印刷インキで形成するもので、例えば図７の側面概略図に示すように、走行する透明なプラスチックフィルム（１０）の裏面に、オフセット印刷機（１１０）の第一ユニット（Ｕ１）で紫外線硬化型パール調光沢ワニスを用いてパール調光沢層を形成し、第二ユニット（Ｕ２）から第五ユニット（Ｕ５）で全面に着色印刷層あるいはパターン状（絵柄など）の着色印刷層を紫外線硬化型オフセットインキで形成し、その後紫外線照射による乾燥装置（２００）で乾燥硬化させ、パール調光沢を有するプラスチックフィルム（１）とするもので、パール調光沢層と着色印刷層もしくはパターン状の着色印刷層を連続して高効率的に製造することができるものである。なお、パール調光沢層を多く盛る（厚みを多くする）必要のある場合は、まず例えば凸版印刷機で樹脂凸版法により、紫外線硬化型パール調光沢ワニスを用いてパール調光沢層を形成し、乾燥硬化後別ライン（オフセット印刷機）で全面着色印刷層もしくはパターン状の着色印刷層（絵柄など）を形成するものである。
【００２６】
上記図１、図２、図３および図４に示すパール調光沢層（１４）は、光重合性素材３０〜６０重量部および改質用樹脂１０〜４０重量部を主体としたビヒクルに、パール顔料５〜３０重量部が分散され、さらに光重合開始剤、熱重合禁止剤、ワックス類等紫外線硬化用添加剤が８〜１６重量部含有されている紫外線硬化型パール調光沢ワニスを用いて、平版オフセット印刷法、凸版オフセット法あるいは厚盛り（厚みを多くする）の場合は樹脂凸版印刷法、アニロックスローラーを介すフレキソ印刷法、ロールコート法等で形成される。
【００２７】
上記紫外線硬化型パール調光沢ワニスの成分であるパール顔料としては、例えば無毒性で唯一の有機化合物である天然パールエッセンス、または最も理想的な形状を持つ塩基性炭酸鉛、または無毒性で、結晶の形状が不規則な酸塩化ビスマス、または無毒性で、天然マイカを酸化チタンや酸化鉄などの金属酸化物で被覆したものが挙げられるが、前者の天然パールエッセンスや塩基性炭酸鉛あるいは酸塩化ビスマスは、高価であること、耐酸性、耐硫化性に劣る等から後者の天然マイカの金属酸化物でなる微粒子（１〜１００μｍのフレーク）がパール紙としての実用に最も好適なものとして用いられているものである。
【００２８】
また、上記紫外線硬化型パール調光沢ワニスの成分である光重合性素材としては、例えばポリオール、ポリエステル、ウレタンまたはエポキシとアクリル酸エステルが反応してできたモノマーもしくはオリゴマー等公知のものが挙げられ、カール防止を考慮して、その中のウレタンアクリレートを８〜１０重量部含有したものが好適に使用することができる。また、改質用樹脂としては、例えばケトン樹脂、石油樹脂、アルキッド樹脂等が挙げられ、これら光重合性素材と改質用樹脂とで紫外線硬化型パール調光沢ワニスのビヒクルとする。
【００２９】
また、上記光重合開始剤としては、例えばベンゾフェノン、ベンジル、ジメチルアミノベンゾフェノン等が挙げられ、また、熱重合禁止剤としては、例えばハイドロキノン、ｐ−ベンゾキノン、ｔ−ブチルハイドロキノン等が挙げられ、これらに、ポリエチレンワックス等ワックス類を添加して紫外線硬化型用添加剤とする。
【００３０】
上記のような紫外線硬化型パール調光沢ワニスを用い、例えば図１に示すようなパール調光沢を有するプラスチックフィルム（１）を、表面（透明なプラスチックフィルム側）から見ると、透明感があり、かつパール調光沢を有する美粧性に優れたプラスチックフィルムとすることができる。
【００３１】
また、上記のような紫外線硬化型パール調光沢ワニスを用い、例えば図２に示すような着色印刷層（１２）が設けられたパール調光沢を有するプラスチックフィルム（１）を、表面（透明なプラスチック側）から見ると、この着色印刷層（１２）がこの紫外線硬化型パール調光沢ワニスでなるパール調光沢層（１４）の下層に来るようにしてあるので、上層にある紫外線硬化型パール調光沢ワニスのパール調光沢性がこの着色印刷層（１２）に阻害されて失われることがなく、逆にこの着色印刷層（１２）によりパール調光沢性が強調されるパール調光沢を有するプラスチックフィルム（１）とすることができる。
【００３２】
また上記のような紫外線硬化型パール調光沢ワニスを用いて、例えば図３および図４に示すように、表面（透明なプラスチック側）から見てパターン状の着色印刷層（１１）がこの紫外線硬化型パール調光沢ワニスでなるパール調光沢層（１４）の下層に来るように設けてあるので、上層にあるパール調光沢層（１４）のパール調光沢性がこのパターン状の着色印刷層（１１）に阻害されて失われることがなく、逆にこのパターン状の着色印刷層（１１）によってパール調光沢性が強調され、デザイン効果をも付与されたパール調光沢を有するプラスチックフィルム（１）を提供することができる。
【００３３】
また、上記請求項３に係る発明において、図２に示す着色印刷層（１２）、あるいは図３および図４に示すパターン状の着色印刷層（１１）として、例えばグラビア用インキ、スクリーン用インキあるいはフレキソ用インキ等で形成されているものでも構わないが、消防法や労安法あるいはＶＯＣ排出抑制の遵守に優位なオフセット用インキで形成するようにしたものである。
【００３４】
上記着色印刷層（１２）あるいはパターン状の着色印刷層（１１）としてのオフセット用インキとしては、通常の油性インキでもよいが、上記パール調光沢層（１４）の形成に紫外線硬化型パール調光沢ワニスを使用していて、その乾燥硬化のための紫外線照射装置（インキを瞬時に硬化させる）の兼用をも可能にする等の理由から、紫外線硬化型オフセットインキが最も好適で、あるいは油性インキの酸化重合による乾燥と紫外線硬化型インキの光重合による乾燥の性質を兼ね備えたハイブリットインキであってもよく、これらインキの色相としては、比較的明るい色が好ましく、特に墨色やグレイ系の色は避けた方がよく、要求製品等により適宜選定することができる。
【００３５】
また、上記請求項４に係る発明では、例えば図１に示すプラスチックシート（１０）の厚みを、０．０５ｍｍ〜０．８ｍｍの範囲、好ましくは０．２ｍｍ〜０．５ｍｍの範囲としたもので、このプラスチックシート（１０）としては、例えば、ポリプロピレン（ＰＰ）、ポリエチレンテレフタレート（ＰＥＴ）、ポリ塩化ビニル（ＰＶＣ）等が挙げられ、例えば透明感があり、美粧性に優れたプラスチック製のクリアケース用のパール調光沢を有するプラスチックフィルム（１）として好適に使用できる。
【００３６】
さらにまた、上記請求項５に係る発明では、例えば図３の側断面図に示すような、透明なプラスチックフィルム（１０）の裏面全面に紫外線硬化型パール調光沢ワニスによるパール調光沢層（１４）が設けられ、さらにその上にパターン状の着色印刷層（１１）が部分的に設けられているパール調光沢を有するプラスチックフィルム（１）を用いて、図６の斜視図に示すように、透明なプラスチックシート（１０）側を表面とし、折り曲げや接着にてパターン印刷層（１１）がパール調光沢層（１４）の下層となっている透明感があり美粧性に優れたパール調光沢を有するクリアケース（３）とするものである。また、図２に示すような着色印刷層（１２）が最裏面に施されているパール調光沢を有するプラスチックフィルム（１）を用いて、透明感があり美粧性に優れたパール調光沢を有するクリアケースとすることもできる。さらにまた、図１に示すような透明なプラスチックフィルム（１）の裏面全面にパール調光沢層（１４）が施されたパール調光沢を有するプラスチックフィルム（１）を用いて、全体が透明感とパール調光沢感のあるクリアケースとすることもできる。
【００３７】
【発明の効果】
本発明は以上の構成であるから、下記に示す如き効果がある。
即ち、上記請求項１に係る発明においては、透明なプラスチックシートを基材とし、該基材の片面全面にもしくはパターン状に、光重合性素材３０〜６０重量部および改質用樹脂１０〜４０重量部を主体としたビヒクルにパール顔料５〜３０重量部が分散されていて、揮発性有機溶剤が介在していない紫外線硬化型パール調光沢ワニスによるパール調光沢層を印刷法等で形成しているので、従来のレインボウホログラムのように製造コストが嵩まず、かつ消防法や労安法およびＶＯＣの排出抑制等環境保全にも配慮され、透明感と美粧性に優れたパール調光沢を有するプラスチックフィルムとすることができる。
【００３８】
また、上記請求項２に係る発明においては、上記パール調光沢層上に着色印刷層が設けられているので、透明なプラスチックシート側から見ると、このパール調光沢層が着色印刷層により、より鮮やかなパール調光沢を有し、さらにデザイン効果もも付与された透明感と美粧性に優れたプラスチックフィルムとすることができる。
【００３９】
また、上記請求項３に係る発明においては、上記着色印刷層をオフセット用印刷インキで形成することによって、上記紫外線硬化型パール調光沢ワニスによるパール調光沢層の形成とともに、オフセット印刷機で連続して（インラインで）形成できるので、製造効率が高く安価で、しかも揮発性有機溶剤を使用していないことから、消防法（危険物）や労安法（有規則）およびＶＯＣの排出抑制（排出総量規制）等の遵守に容易なパール調光沢を有するプラスチックフィルムとすることができる。
【００４０】
また、上記請求項４に係る発明においては、上記プラスチックシートの厚みを、０．０５ｍｍ〜０．８ｍｍの範囲、好ましくは０．２ｍｍ〜０．５ｍｍの範囲とすることによって、クリアケース用のプラスチックフィルムとして、印刷等の表面加工性や製函のための加工性等に、より優れたパール調光沢を有するプラスチックフィルムを提供できる。
【００４１】
さらにまた、上記請求項５に係る発明においては、上記請求項１、２、３または４記載のパール調光沢を有するプラスチックフィルムを用いて製函されているので、製造コストが嵩まず、かつ消防法や労安法およびＶＯＣの排出抑制等環境保全にも配慮され、透明感と美粧性に優れ、デザイン効果も付与されたパール調光沢を有するクリアケースを提供できる。
【００４２】
従って本発明は、パール調光沢を有するプラスチックフィルムで、特に化粧品や衣類等用のクリアケースに用いる透明感と美粧性に優れ、かつ環境等に配慮されたプラスチックフィルムとして、優れた実用上の効果を発揮する。
【図面の簡単な説明】
【図１】本発明のパール調光沢を有するプラスチックフィルムの一実施の形態を側断面で表した説明図である。
【図２】本発明のパール調光沢を有するプラスチックフィルムの他の一実施の形態を側断面で表した説明図である。
【図３】本発明のパール調光沢を有するプラスチックフィルムのさらに他の一実施の形態を側断面で表した説明図である。
【図４】本発明のパール調光沢を有するプラスチックフィルムのさらに他の一実施の形態を側断面で表した説明図である。
【図５】本発明のパール調光沢を有するプラスチックフィルムのさらに他の一実施の形態を側断面で表した説明図である。
【図６】本発明のパール調光沢を有するクリアケースの一実施の形態を示す斜視図である。
【図７】本発明のパール調光沢を有するプラスチック印刷物の製造工程の一事例を側面で表した概略説明図である。
【符号の説明】
１‥‥パール調光沢を有するプラスチックフィルム
３‥‥パール調光沢を有するクリアケース
１０‥‥プラスチックフィルム
１１‥‥パターン状の着色印刷層
１２‥‥着色印刷層
１４‥‥パール調光沢層
１６‥‥白色インキ層
１１０‥‥オフセット印刷機
２００‥‥紫外線照射装置
Ｕ１‥‥オフセット印刷機の第一ユニット
Ｕ２‥‥オフセット印刷機の第二ユニット
Ｕ５‥‥オフセット印刷機の第五ユニット
【図１】
2004050718.tif 000003
【図２】
2004050718.tif 000004
【図３】
2004050718.tif 000005
【図４】
2004050718.tif 000006
【図５】
2004050718.tif 000007
【図６】
2004050718.tif 000008
【図７】
2004050718.tif 000009